(57)【要約】【課題】  意匠性，耐久性に優れ、複数の設置個所間で繰返し使用可能なキオスクを提供する。【解決手段】  基礎１２に立設したフレームで内側から支持される外壁１１に、昇華転写法でクリア塗膜に印刷模様１７を付けた塗装ステンレス鋼板を使用する。天井材１３に塗装ステンレス鋼板を使用することも可能である。塗装ステンレス鋼板製の外板は耐疵付き性，耐指紋付着性に優れ、印刷模様１７の耐久性も優れている。クリア塗膜の表面に微細な凹凸を付けると、張り紙を貼付し難い外板となり、キオスクの美麗な外観が維持される。【選択図】      図１
2005042474.tif 000002
【特許請求の範囲】
【請求項１】
ステンレス鋼基材に設けたクリア塗膜に昇華転写法で印刷模様を付した塗装ステンレス鋼板を外板に使用していることを特徴とする運搬可能なキオスク。
【請求項２】
クリア塗膜の表面に０.００１〜１.５ｍｍの凹凸が形成されている請求項１記載のキオスク。
【発明の詳細な説明】
【技術分野】
【０００１】
本発明は、意匠性に優れた昇華転写模様をつけた塗装ステンレス鋼板を外板に使用した運搬可能なキオスクに関する。
【背景技術】
【０００２】
公園，遊園地，イベント会場等では、小型の売店，インフォメーションセンター，簡易休憩所等（以下、キオスクで総称する）が敷設されている。イベントが終わった後でキオスクを片付け、もとの更地に戻すことが多い。現場でキオスクを組み立て、撤去することは無駄が多く、設置費用も高くなることから、運搬可能なユニット化したキオスクが提案されている（特許文献１）。
【特許文献１】特開2002-325663号公報
【０００３】
多数の人が集まる場所に設置されることから、周囲との調和を考慮し、且つ目に付きやすい模様がキオスクの外壁に施されている。しかし、大勢の人が集まる場所は、キオスクの外壁面に疵や指紋等の汚れが付きやすい環境でもある。運搬可能にしたキオスクでは、運搬時に異物と接触することによる疵付きもある。
疵や指紋等の汚れが付着すると、外壁に付した模様の劣化が著しく却って不快な印象を与えかねない。キオスクは、張り紙等の悪質行為の対象にもなりやすい。外壁に貼られた張り紙を除去すると、張り紙と共に模様が外壁から剥がれ落ちることがある。樹脂分の多い印刷フィルムを張り合わせたラミネート金属板では、タバコの焦げ跡がクレータ状に残り、模様から際立って焦げ跡が観察される。
【０００４】
従来のラミネートボードや塗装鋼板を外壁とするキオスクでは、疵付き，汚れ付着，張り紙等の問題が解消されず、長期にわたり健全な模様を維持できない。その結果、繰返し使用を前提に組み立てられたキオスクでありながら、使用可能なリサイクル数に限りがあり、模様が劣化した外壁を新規の外板に取り替える作業を余儀なくされる。しかも、石膏ボードや合成樹脂板に塗装，印刷フィルム貼付等で模様を付した外板は、全体が廃棄処分の対象となり、資源の有効利用の面からも問題である。
【発明の開示】
【発明が解決しようとする課題】
【０００５】
本発明は、このような問題を解消すべく案出されたものであり、昇華転写模様を付した塗装ステンレス鋼板が耐疵付き性，耐指紋付着性等の特性に優れていることを活用し、繰返し使用しても模様の劣化が少なく、意匠性に優れた運搬可能なキオスクを提供することを目的とする。
【課題を解決するための手段】
【０００６】
本発明のキオスクは、基材表面のクリア塗膜に昇華転写法で印刷模様を付した塗装ステンレス鋼板を外壁，天井材等の外板に使用している。基材の光沢を活かす上で透明度の高いクリア塗膜が好ましく、塗面に０.００１〜１.５ｍｍの凹凸を付けると張り紙が貼付されがたい表面になる。
【発明の効果】
【０００７】
本発明では、昇華転写法で印刷模様を付したクリア塗膜が設けられているステンレス鋼板をキオスクの外壁，天井等の外板に使用している。クリア塗膜に印刷模様を付けているので、ステンレス鋼板の表面光沢がクリア塗膜を透かして観察され、クリア塗膜の印刷模様と相俟って独特な印象を与えるキオスクとなる。
【０００８】
基材がステンレス鋼板であるため錆の心配もなく、指紋汚れもクリア塗膜で防止され、仮に指紋汚れが付着しても目立たない。耐火性に優れていることも、ステンレス鋼板の長所である。更に、シリカ，ガラスビーズ，ガラスフレーク等をクリア塗膜に分散させ、或いは縮み塗料でクリア塗膜を形成することにより、塗膜表面に微細な凹凸をつけると、張り紙が貼付され難い外板になる。
【０００９】
大勢の人が集まる場所に設置されるキオスクの壁面にありがちなタバコの焦げ跡がつきにくいことも塗装ステンレス鋼板の長所である。なかでも、有機成分を抑えたクリア塗膜を設けた塗装ステンレス鋼板を使用すると、耐焦げ付き性は勿論、キオスク近傍で焚き火した場合でも受熱による変質がなく、健全な印刷模様面が維持される。
資源回収に際しても、キオスクから分離した外板の塗膜を除去することにより、ステンレス鋼板を新規な印刷模様を付与する基材として、或いは他の構造用鋼板として再利用できる。
【発明を実施するための最良の形態】
【００１０】
運搬可能なキオスク１０は、たとえば長円形の外壁１１を基礎１２の上に立て、両側が閉じられた半円筒状の天井材１３を外壁１１の上部に装着している（図１）。訪問者に応対する窓１４が外壁１１の正面側に形成され、窓１４の下方，上方からそれぞれカウンター１５，折畳み可能な庇１６が間口方向に突出している。なお、外壁１１，天井材１３は、基礎１２から立ち上がった支柱（図示せず）で内側から支持されている。キオスク１０を別の場所に運搬する際には、基礎１２の適宜個所にフォークを挿し込んでキオスク１０全体を持ち上げ、運搬車に搭載する。キオスク１０自体に移動用の車輪を取り付けることによっても運搬可能になる。
【００１１】
本発明では、少なくとも外壁１１に昇華転写法で印刷模様１７を付した塗装ステンレス鋼板を使用するが、天井材１３にも同様な塗装ステンレス鋼板を使用できる。印刷模様を昇華転写した塗装ステンレス鋼板自体は本発明者等が開発した意匠鋼板（特許文献２，３）であるが、本発明では、基材２１の表面にクリア塗膜２２を設けた塗装ステンレス鋼板２０（図２）を使用する。
【特許文献２】特開2000-272047号公報
【特許文献３】特開2000-273654号公報
【００１２】
クリア塗膜２２は、昇華性染料に対する受容性の高い樹脂塗膜が使用される。具体的には、数平均分子量１０００〜１００００，ガラス転移温度（Ｔg）２０〜６０℃，樹脂固形分１００質量部に対するメラミンの割合が２０〜１５０質量部の熱硬化型ポリエステル樹脂は、昇華性染料に対する染着性に優れ、得られる画像の保存安定性も良好である。また、ステンレス鋼基材２１の表面光沢を活かし、且つ疵を目立ちにくくする上で、６０度光沢値が１０〜６０の範囲にあるクリア塗膜２２が好ましい。１０未満の光沢値では十分な金属光沢が得られず、逆に６０を超える光沢値では疵が目立ちやすくなる。
【００１３】
昇華性染料で予め模様を付けた転写シート２３を塗装ステンレス鋼板２０に接触させて加熱すると、昇華した染料がクリア塗膜２２に浸透して昇華性染料染着層２４が形成され、厚み方向に染着した立体感のある印刷模様が発現する。
クリア塗膜２２の厚み方向に昇華性染料が浸透した染着層２４で印刷模様が発現するため、擦れ等によって印刷薄れが生じることなく、熱転写で意匠を付与した後のクリア塗膜２２を透明樹脂で保護する後工程も省略される。また、基材／塗膜の界面に染料層が単独で存在しないため、従来のラミネート鋼板にみられたような層間剥離も生じない。
【００１４】
転写シート２３は、グラビア印刷，オフセット印刷，スクリーン印刷等で作製できる。小ロット印刷用には、製版工程を必要としないコンピュータグラフィックスを用いた電子写真法，静電記録法，インクジェット法，感熱転写法等も採用可能である。
昇華性染料は、加熱された際に昇華，揮発等の現象によってクリア塗膜２２に転移し得る染料をいう。なお、本件明細書では、液相からの揮発をも包含する意味で「昇華」を使用している。昇華性染料としては、たとえばキノフタロン誘導体，アントラキノン誘導体，アゾ系色素等の分散染料が好適に使用される。また、従来から昇華熱転写，昇華転写捺染等に使用されている昇華性染料は、特に制約なくクリア塗膜２２の模様印刷に使用される。
【００１５】
クリア塗膜２２は、張り紙の貼付を防止するため微細な凹凸のある塗面に調整されている。塗面の凹凸は０.００１〜１.５ｍｍの範囲にあることが好ましく、このような凹凸を付けたクリア塗膜２２は、艶消し剤を配合した塗料や収縮率が異なる複数塗料を配合した縮み塗料から成膜される。
艶消し剤を配合した塗料では、焼付け乾燥時にスルホン酸アミンの作用によって上塗り塗膜内部の効果に先行して表面層が硬化し塗膜に凹凸が生じるものと考えられる。この種の塗料組成物は、特許文献４〜６で紹介された塗料が使用可能である。
【特許文献４】特開昭62-174276号公報
【特許文献５】特開平5-320578号公報
【特許文献６】特開平10-195346号公報
【００１６】
縮み塗料には、水酸基含有有機樹脂，メラミン樹脂を主成分とし、２級又は３級アミンでブロックしたスルホン酸アミン及び骨材が配合された塗料が使用される。
クリア塗膜２２には、太陽光線や紫外線の透過による昇華性染料の褪色及びクリア塗膜２２の光沢低下を防止するため、ベンゾトリアゾール系，トリアジン系等の紫外線吸収剤を添加できる。また、ヒンダートアミン系光安定剤を配合すると、耐光性が一層向上する。
【００１７】
クリア塗膜２２は、染着層２４で発現する印刷模様にステンレス鋼基材２１の金属光沢を加味することから、透明又は半透明が要求される。金属光沢を活用する上では、６０度光沢値が１０〜６０のクリア塗膜２２が好ましい。６０度光沢値は、印刷模様をつける前の塗装ステンレス鋼板２０について変角光沢計（GM-30：株式会社村上色彩研究所製）で測定した値を使用できる。
６０度光沢値：１０〜６０を得る上では、艶消し剤及び凹凸をつけるための骨材としてシリカ，ガラスフレーク，ガラスビーズ，有機樹脂ビーズ，フッ素樹脂粉末等を添加したクリア塗料が好ましい。クリア塗膜２２の６０度光沢値が１０〜６０を外れない範囲で発色顔料，メタリック顔料等を配合したクリア塗料を使用すると、更に高級感のある模様が得られる。
【００１８】
クリア塗膜２２の厚み方向に昇華性染料が浸透した染着層２４で発現した印刷模様にステンレス鋼基材２１の表面光沢が加わるため、鮮明で審美性の高い印刷模様が付与された斬新なキオスクとなる。
染着層２４で発現した印刷模様１７は、従来法で施した印刷模様に比較して劣化しがたく、耐指紋付着性や耐疵付き性にも優れている。しかも、染着層２４がクリア塗膜２２の厚み方向に浸透しているので、従来の塗膜表面に印刷模様を付けた塗装金属板と異なり、加工してもクリア塗膜２２から印刷模様１７が剥離脱落せずに健全な状態に維持される。そのため、三次元加工又は曲面加工した塗装ステンレス鋼板２０を外壁１１に使用し、デザインを強調したキオスク１０を構築することも可能である。更に、塗面に適度の凹凸が付けられているので張り紙が貼付され難く、長期間にわたって印刷模様１７が健全な状態に維持される。
【００１９】
運搬可能なキオスクは、イベント等の終了後には設置個所から撤去され、次の設置個所に搬送される。撤去，搬送時に疵がつきがたく、仮に疵付いた場合にあっても疵が目立ちにくい。そのため、意匠性，耐久性に優れた印刷模様１７と相俟って、繰返し使用可能な回数が多くなる。印刷模様１７が古くなった使用済みのキオスク１０から外壁１１を分離し、クリア塗膜２２を除去すると、基材２１を有価資源として再使用できる。或いは、基材２１の上にクリア塗膜２２を塗り直し、別の印刷模様を付してキオスク１０の基礎１２や天井材１３に再使用しても良い。
【産業上の利用可能性】
【００２０】
以上に説明したように、昇華転写法でクリア塗膜２２に印刷模様を付けた塗装ステンレス鋼板２０を外壁１１，天井材１３等に使用したキオスクは、従来の塗装や印刷フィルムのラミネート等による模様付けに比較して、耐疵付き性，耐指紋付着性，耐久性が格段に優れ長期間にわたって印刷模様１７を良好な状態に維持できる。しかも、ステンレス鋼基材２１の金属光沢が印刷模様に加味されるため、審美性が高く印象深いキオスクとなる。このような長所を活用し、複数の設置個所間を運搬して繰返し使用できることから、設置に要する労力や費用も軽減される。
【図面の簡単な説明】
【００２１】
【図１】塗装ステンレス鋼板を外板に使用したキオスクの斜視図
【図２】昇華転写法で印刷模様を塗装ステンレス鋼板に付与する工程の説明図
【符号の説明】
【００２２】
１０：キオスク    １１：外壁    １２：基礎    １３：天井材    １４：窓    １５：カウンター    １６：庇    １７：印刷模様
２０：塗装ステンレス鋼板    ２１：ステンレス鋼基材    ２２：クリア塗膜    ２３：転写シート    ２４：昇華性染料染着層
【図１】
2005042474.tif 000003
【図２】
2005042474.tif 000004